Brevet FR2769407A1 — publié le 19990409

GÉNERATEURS ÉLECTROCHIMIQUES PRODUISANT DE L'ÉLECTRICITÉ PAR OXYDATION D'UN MÉTAL ET RÉDUCTION D'UN GAZ OXYDANT La présente invention concerne les générateurs électrochimiques produisant de l'électricité par oxydation d'un métal et réduction d'un gaz oxydant, tel que l'oxygène, en particulier l'oxygène contenu dans l'atmosphère. De tels générateurs électrochimiques peuvent être désignés comme étant du type métal-air. La présente invention concerne plus particulièrement les générateurs électrochimiques de ce type dans lesquels le métal réactif, qui est consommé à l'anode, est une poudre qui est mélangée avec un électrolyte pour former une pâte, laquelle est amenée à se déplacer en étant en contact, d'une part, avec un collecteur de courant anodique (ou électrode négative dite inerte, c'est-à-dire non consommable), et, d'autre part, avec un diaphragme poreux isolant lui-même en contact électrolytique avec l'électrode positive, à laquelle l'oxygène est consommé. On sait que les générateurs électrochimiques consommant, à l'électrode négative, un métal réactif tel que notamment le zinc, l'aluminium, le fer, le cadmium, le lithium, le magnésium ou le plomb, et, à l'électrode positive, un gaz oxydant tel que l'oxygène (ou l'air qui le contient), présentent des caractéristiques très attrayantes. En particulier, la densité d'énergie théorique des couples métal-air envisagés pour ces générateurs est élevée : elle est, par exemple, de 1350 Wh/kg de zinc pour le couple zincair, et la densité pratique peut en être une fraction élevée. Les matériaux d'électrode et les matières actives de ces générateurs sont, dans les cas les plus intéressants, notamment zinc-air, aluminium-air et fer-air, abondants et bon marché, permettant ainsi des applications de masse. Cependant, des difficultés apparaissent dans la réalisation pratique de ces générateurs, limitant fortement leurs performances par rapport à celles que la théorie aurait permis d'espérer et restreignant de ce fait les applications industrielles. On forme par exemple de grands espoirs sur les générateurs zinc-air utilisant des plaques de zinc comme anode. Malheureusement, ce type de batterie ne possède qu'une durée de vie limitée, du fait de la formation de dendrites qui détruisent l'isolement électrique des électrodes au bout de quelques recharges. Ces mêmes dendrites rendent malaisé, sinon impossible, l'échange standard des plaques-électrodes pour procéder à leur reconditionnement en dehors du générateur, opération mécanique lourde et, de toute façon, très peu pratique et coûteuse. Contre les phénomènes de dendrites provoquant des vieillissements d'électrodes incompatibles avec le bon fonctionnement de ces batteries, on peut envisager de faire circuler l'électrolyte au travers du générateur, pour répartir de façon homogène les réactions sur l'ensemble de la surface des électrodes et pour contrer les développements dendritiques notamment par dissolution des composés formés (demande internationale WO 87/07768 ; brevets américains US-A-4 908 281 et US-A-4 842 963). I1 en résulte que le volume d'électrolyte pour dissoudre les produits de réaction est important, ce qui diminue les performances massiques et volumiques des générateurs. Par ailleurs, la recharge électrique des électrodes métalliques, avec ou sans circulation d'électrolyte, requiert une interruption longue du fonctionnement de ces générateurs. La technique mettant en oeuvre la circulation d'une suspension de particules de zinc dans la solution électrolytique a été expérimentée pour pallier ce temps de recharge important (brevets américains US-A-4 139 679 et US-A-5 441 820 ; demande internationale WO 96/35830 ; brevet américain US-A-4 126 733). L'anode du générateur étant constituée par cette suspension (et un collecteur métallique), la réalisation du générateur impose que l'on sache faire circuler la suspension à l'intérieur de celuici, selon un trajet convenable, la recharge pouvant s'effectuer à l'extérieur dans des installations appropriées. Malheureusement, la mise en oeuvre pratique de ces idées simples et séduisantes s'est avérée beaucoup plus compliquée, surtout du fait que la suspension de particules métalliques résulte d'un équilibre instable. Notamment la recherche d'un fonctionnement stable, imposant un large dimensionnement des sections de passage et une dilution suffisante de la suspension, a fait perdre l'avantage que l'on aurait pu espérer sur la compacité et donc la densité de puissance du générateur. Le souci de pallier les difficultés rencontrées a conduit à proposer une autre technique, à savoir celle décrite dans le brevet américain US-A-4 172 924, qui concerne un générateur électrochimique comprenant au moins - une première électrode dite inerte (non consommable), alimentée par de l'oxygène ou un gaz contenant de l'oxygène et permettant à l'oxygène de s'y réduire électrolytiquement - un diaphragme, simple ou composite, en contact électrolytique avec cette première électrode ; et - une deuxième électrode inerte (non consommable), séparée du diaphragme par au moins une cavité communiquant par une entrée et une sortie avec l'extérieur du générateur. I1 s'agit de faire transiter à travers la cavité, de façon qu'elle s'y trouve en contact à la fois avec le diaphragme et avec la deuxième électrode inerte, une pâte constituée de poudre de métal dans un électrolyte, de composition proche mais inférieure à l'empilement géométrique maximal des grains, cette pâte étant pompée à partir d'un réservoir de stockage de la pâte de métal non oxydé pour aboutir, après traversée du générateur au cours de laquelle les grains de métal s'oxydent, à un réservoir de pâte oxydée. L'inventeur du brevet américain US-A-4 172 924 a découvert qu'une telle pâte présente une forme fluide, concentrée en métal, stable et électrochimiquement réactive dans les deux sens. Ce brevet américain décrit aussi, à titre d'exemple de réalisation, un générateur qui permet de démontrer la validité du concept. Cependant, la réalisation pratique de générateurs industriels, à partir du procédé décrit dans ce brevet américain, visant à optimiser certaines caractéristiques essentielles, telles que l'économie, l'encombrement, la fiabilité, l'adaptation aux contraintes pratiques d'utilisation, par exemple pour l'alimentation de véhicules électriques, présente d'autres genres de difficultés, et n'a pas reçu de solution jusqu'ici, comme semble en témoigner l'absence d'utilisation effective de ce procédé américain breveté en 1979. En effet, deux limitations apparaissent à ce procédé - pour que l'oxydation de la pâte située à l'anode génère une densité de puissance spécifique intéressante, il convient que l'épaisseur de pâte en contact avec le collecteur de courant anodique soit suffisamment faible ; par ailleurs, la surface développée des électrodes collectrices de courant que demande la puissance utilisée par un véhicule électrique implique une dimension large de l'anode. On observe incidemment qu'un dispositif de type vis d'Archimède tel qu'il est décrit dans le brevet américain US-A-472 924 (on se reportera également à sa figure), pour assurer le déplacement de la pâte, est incompatible avec cette configuration - en outre, on observe, lors du fonctionnement de ce procédé, des bouchages accidentels des cavités, où la pâte forme des agglomérats solides ("cakes"), phénomènes connus pour les boues de forage dans les domaines pétroliers. En effet, là où des contraintes de cisaillement trop élevées sont exercées sur la pâte, celle-ci perd son homogénéité et subit une autofiltration. Les grains solides s'immobilisent, alors que la phase liquide continue de circuler. Ces contraintes non contrôlées apparaissent si la pression au sein de la pâte est trop grande, lors de variations brusques de pertes de charge dans le circuit d'écoulement, comme, par exemple, lors de changements de section des conduits. I1 est alors évident que, dans de telles zones d'agglomération, la fraction en grains solides a augmenté et dépasse la concentration volumique critique en pigments, ce qui localement augmente la perte de charge, et le phénomène d'autofiltration s'accentue. Ce processus catastrophique conduit au cours du temps à l'arrêt de l'écoulement. La présente invention a pour objectif de proposer un générateur électrochimique qui s'affranchit de ces différentes difficultés et qui permet ainsi la réalisation pratique, sous des formes industriellement et économiquement acceptables, du procédé décrit dans le brevet américain précité. A cet effet, conformément à la présente invention, on fait circuler la pâte anodique en un mince ruban dans une cavité en forme de fente, des moyens étant proposés pour que la pâte anodique circule, en épousant en tout point la section de ladite cavité, sans discontinuité. Par ailleurs, en plus de résoudre les problèmes posés dans la technique antérieure, cette circulation de la pâte suivant un mince ruban offre des avantages importants du point de vue de l'encombrement du générateur, cet encombrement pouvant être réduit de façon très importante, ce qui présente un très grand intérêt en particulier dans l'application à l'industrie automobile. La présente invention a donc pour objet un générateur électrochimique destiné à produire de l'électricité par l'oxydation d'un métal et la réduction d'un gaz contenant de l'oxygène, ledit générateur comprenant au moins une cellule électrochimique constituée par - une cathode comprenant un support conducteur poreux alimenté par de l'oxygène ou un gaz contenant de l'oxygène et permettant à cet oxygène d'être réduit, ledit support conducteur poreux servant de collecteur cathodique - un diaphragme en contact électrolytique avec ledit support conducteur poreux - un support conducteur servant de collecteur anodique, l'anode étant constituée par ledit métal à l'état pulvérulent placé sous la forme d'une pâte anodique, en étant combiné avec un électrolyte, ladite pâte anodique étant susceptible d'être déplacée en étant en contact, d'une part, avec ledit diaphragme et, d'autre part, avec ledit collecteur anodique et étant, lors de son déplacement, transformée progressivement, au moins partiellement, en une pâte de métal oxydé et l'oxygène étant réduit de façon à produire de l'énergie électrique, les électrodes étant connectées par un circuit externe, caractérisé par le fait que le support conducteur collecteur anodique, le diaphragme et le support conducteur poreux collecteur cathodique sont des éléments sensiblement de même forme, montés parallèlement entre eux, ledit diaphragme et ledit support collecteur anodique étant espacés entre eux pour constituer une cavité dans laquelle la pâte anodique est amenée à se déplacer suivant un ruban, le dispositif d'amenée de la pâte anodique dans ladite cavité étant conformé pour qu'en régime d'écoulement, la pâte épouse en tout point la section de la cavité sans discontinuité, en progressant avantageusement suivant des surfaces isobares ou sensiblement isobares. La poudre métallique anodique est notamment choisie parmi les poudres de zinc, d'aluminium, de fer, de cadmium, de lithium, de magnésium ou de plomb. La poudre métallique anodique préférée est la poudre de zinc. Par ailleurs, la coupe granulométrique de la poudre métallique anodique s'étend généralement entre 10 pm et 100 Um. D'une manière générale, l'électrolyte est avantageusement une solution aqueuse d'hydroxyde de sodium ou de potassium de concentration comprise entre 1 et 13 moles/litres. La pâte anodique est avantageusement, par l'incorporation d'un gélifiant, réglée à une viscosité supérieure à 1 Pa.s, en particulier comprise entre 1 Pa.s et 500 Pa.s. A titre d'exemples de gélifiant, on peut citer la carboxyméthylcellulose et les polyacrylates. La pâte anodique peut également renfermer une fraction (allant par exemple jusqu'à 20 parties en poids pour 100 parties en poids de poudre de métal anodique) d'au moins un adjuvant destiné à améliorer les caractéristiques électriques et/ou rhéologiques de la pâte, et choisi notamment parmi - les agents améliorant la conductivité électrique de la pâte, tels que le graphite pulvérulent - les agents à faible coefficient de frottement, destinés à abaisser l'énergie perdue par frottement au sein de la pâte, comme le graphite pulvérulent, les polymères fluorés tels que le polytétrafluoroéthylène pulvérulent ; - les agents favorisant la dispersion de la poudre métallique anodique au sein de la pâte, comme l'oxyde de zinc qui favorise la dispersion de la poudre de zinc par équilibre ionique - les agents favorisant la réaction électrochimique, comme la cellulose (cellulose microcristalline) régulatrice du taux d'eau dans la phase liquide. On peut citer en particulier, l'emploi de pâtes ayant la formulation suivante, pour 100 parties en poids de poudre de métal e de 16 à 50 parties en poids d'eau désionisée ; de 13 à 44 parties en poids de KOH ou NaOH de 0,5 à 6 parties en poids de gélifiant jusqu'à 20 parties en poids, en particulier de 6,5 à 20 parties en poids, d'au moins un adjuvant précité. Le collecteur anodique peut être en métal, en graphite ou en une matière plastique rendue conductrice par l'incorporation d'une charge conductrice, ledit collecteur anodique devant par ailleurs être chimiquement inerte, c'est-à-dire ne pas dégrader la pâte et ne pas être attaquable par les composants de la pâte ; le support conducteur de la cathode peut être une feuille poreuse comportant une couche poreuse hydrofuge, par exemple en grains fins de polytétrafluoroéthylène fritté, à laquelle est accolée une couche conductrice poreuse, en métal fritté ou en carbone pulvérulent, éventuellement en mélange avec un liant et contenant, le cas échéant, un catalyseur pour réduire électrochimiquement l'oxygène, la couche hydrofuge étant disposée en regard d'une lame d'air, la couche conductrice servant de frontière entre l'électrolyte côté diaphragme et l'air ; quant au diaphragme, il peut être composé d'une feuille ou de plusieurs feuilles accolées de matière isolante microporeuse imprégnée d'électrolyte. L'épaisseur "e" de la cavité pour le passage de la pâte anodique est notamment de l'ordre de 0,5 à 10 mm. Conformément à un mode de réalisation particulièrement intéressant de la présente invention, le support collecteur anodique, le diaphragme, le support collecteur cathodique sont en forme de plaques rectangulaires, la cavité pour le passage de la pâte anodique ayant une géométrie correspondant à celle d'une plaque rectangulaire. Ladite plaque rectangulaire peut avantageusement avoir une longueur "L" de 5 à 100 cm et une largeur "1" de 1 à 50 cm, tout en respectant le rapport largeur "1" / épaisseur "e" de la cavité, qui est essentiellement au moins égal à 20. Conformément à un premier mode de réalisation de l'invention, le dispositif d'introduction de la pâte en provenance d'un réservoir de stockage de pâte non oxydée et arrivant par un conduit est agencé pour distribuer ladite pâte à une seule cavité. A titre d'exemple, le dispositif d'introduction de la pâte dans une cavité peut consister en une pièce mécanique analogue à une filière plate, de profil en queue de poisson ou en porte-manteau, disposée immédiatement avant l'entrée dans ladite cavité, et capable de former, à sa sortie, le ruban de pâte à écoulement homogène. Conformément à un second mode de réalisation de l'invention, le dispositif d'introduction de la pâte en provenance d'un réservoir de stockage de pâte non oxydée et arrivant par un conduit est agencé pour distribuer ladite pâte à plusieurs cavités, parallèles entre elles. A titre d'exemple, le dispositif d'introduction de la pâte dans plusieurs cavités parallèles entre elles peut consister en une pièce profilée analogue à une filière plate, dont les deux faces principales en regard se situent dans le prolongement des deux parois extrêmes délimitant les deux cavités extrêmes, un dispositif interne de guidage de la pâte étant par ailleurs prévu pour que celle-ci pénètre dans chaque cavité en étant guidée sur des parois inclinées, s'évasant vers l'extérieur desdites cavités. Avantageusement, un dispositif analogue au dispositif d'introduction de la pâte dans une ou des cavités est disposé à la sortie, de manière symétrique. Cette disposition permet d'inverser le sens de circulation de la pâte. Différentes variantes de montage mettant en oeuvre les principes de base de la présente invention peuvent être envisagées Le générateur peut comprendre plusieurs cellules montées en série. A titre d'exemple, on peut citer le montage à électrodes bipolaires suivant lequel, dans un boîtier, sont disposés successivement - un collecteur anodique - un tronçon de pâte anodique circulante - un diaphragme - un collecteur pour la cathode à air - un espaceur conducteur, perforé, disposé dans une lame d'air, servant également de collecteur cathodique - à nouveau un collecteur anodique, lequel est en contact avec l'espaceur, en faisant suivre par la succession des éléments précédents autant de fois qu'il y a de cellules et en terminant par un collecteur relié à la borne &commat; s du du générateur électrochimique, le premier collecteur anodique étant relié à la borne e du générateur électrochimique ; le boîtier comportant des ouvertures pour mettre en communication les lames d'air avec l'extérieur. Suivant une autre variante, dans un boîtier, sont disposés successivement - un collecteur anodique - un tronçon de pâte anodique - un diaphragme - un support conducteur poreux collecteur cathodique - un espaceur perforé conducteur également collecteur cathodique, disposé dans une lame d'air - un support conducteur poreux collecteur cathodique - un diaphragme - un tronçon de pâte anodique - un collecteur anodique, et ainsi de suite jusqu'à un tronçon de pâte anodique et un collecteur anodique, tous les collecteurs anodiques étant reliés à la borne e du générateur électrochimique et tous les collecteurs cathodiques à la borne s duit dudit générateur, le boîtier comportant des ouvertures pour mettre en communication les lames d'air avec l'extérieur. Conformément à encore une autre variante, il comporte une seule cellule, la cathode, le diaphragme et le collecteur anodique sont divisés en parties égales, disposées parallèlement dans un boîtier, dans l'ordre suivant - collecteur anodique - tronçon de pâte anodique - diaphragme - collecteur poreux cathodique - lame d'air pouvant contenir un espaceur isolant - collecteur anodique, et ainsi de suite jusqu'à un tronçon de cathode, la pâte circulant de l'entrée à la sortie suivant un seul chemin en épingle à cheveux, le boîtier comportant des ouvertures pour mettre en communication les lames d'air avec l'extérieur, la pâte pouvant par ailleurs circuler dans un sens ou dans 1 'autre. Le générateur selon la présente invention comporte des moyens assurant le déplacement de la pâte qui peuvent être de type pompe, dispositif à pression de gaz ou piston, ces moyens de déplacement étant extérieurs à la cavité ou aux cavités de passage de la pâte et étant notamment capables de déplacer la pâte à une vitesse linéaire moyenne dans la cavité (ou dans chaque cavité) de 0,1 mm/minute à 50 mm/minute. Par ailleurs, le générateur selon l'invention peut être à recharge mécanique (remplacement des blocsréservoirs) ou hydraulique (remplacement d'une pâte usagée par une pâte neuve dans le même réservoir) ou encore être rechargeable électriquement. Pour mieux illustrer l'objet de la présente invention, on va en décrire ci-après, à titre indicatif et non limitatif, plusieurs modes de réalisation avec référence au dessin annexé. Sur ce dessin - la Figure 1 est une vue schématique en coupe longitudinale d'un générateur électrochimique métal-air conforme à un premier mode de réalisation de la présente invention, ledit générateur comportant plusieurs cellules montées en série - la Figure 2 représente, à échelle agrandie, une vue partielle en coupe transversale selon II-II de la Figure 1 (sur cette figure, les proportions entre "1" et "e" ne sont pas respectées pour rester dans le format de la feuille) - la Figure 3 représente, à une échelle encore agrandie, la pièce mécanique d'amenée de la pâte anodique dans la cavité en forme de fente se trouvant entre le collecteur anodique et le diaphragme d'une cellule du générateur ; - la Figure 4 représente une vue en coupe longitudinale partielle d'un générateur électrochimique métal-air conforme à un deuxième mode de réalisation de la présente invention ; et - la Figure 5 représente une vue en coupe longitudinale partielle d'un générateur électrochimique métal-air conforme à un troisième mode de réalisation de la présente invention. Si l'on se réfère tout d'abord aux Figures 1 et 2, on peut voir que l'on a désigné par 1, dans son ensemble, un générateur électrochimique composé de cinq cellules 2 montées en série. Chaque cellule 2 se compose des éléments ci-après, disposés de façon successive, en contact électrolytique entre eux - un collecteur de courant anodique 3 - une section 4 de pâte anodique circulante - un diaphragme ou séparateur électrolytique poreux 5 et - une cathode à air 6. Les collecteurs de courant 3 sont constitués par des plaques en matériau conducteur de l'électricité tel que défini ci-dessus, ces collecteurs étant notamment des plaques métalliques (en laiton par exemple), de carbone (graphite) ou d'une matière plastique rendue conductrice de l'électricité par l'incorporation d'une charge, par exemple de carbone. Les anodes des cellules 2 sont constitués par un métal pulvérulent entrant dans la composition d'une pâte 4 formée par le mélange intime et parfaitement homogène de la poudre métallique avec un électrolyte gélifié - la métal est en particulier le zinc ; on peut également mentionner l'aluminium, le fer, le cadmium, le lithium, le magnésium et le plomb - l'électrolyte est généralement un électrolyte aqueux, étant, par exemple, une solution concentrée d'hydroxyde de sodium ou de potassium - le gélifiant est, par exemple, un gélifiant polymère hydrosoluble, comme la carboxyméthylcellulose. La pâte anodique 4 doit présenter une viscosité élevée, généralement supérieure à 1 Pa.s, permettant d'assurer l'homogénéité de la dispersion des grains de métal et la stabilité de cette dispersion dans le temps et vis-àvis des contraintes mécaniques extérieures, lesquelles peuvent être de l'ordre de quelques dizaines de Pa. De plus, cette viscosité de la pâte assure à celle-ci un comportement rhéologique adapté à sa circulation laminaire et en régime permanent ou transitoire. Les diaphragmes électrolytiques poreux 5 sont constitués chacun par exemple par au moins une feuille de matière isolante microporeuse imprégnée d'électrolyte. Comme matière isolante microporeuse, on peut citer le polypropylène fibreux, tissé ou non tissé. Les cathodes à air 6 sont chacune constituées par un support microporeux conducteur 6a (collecteur de courant cathodique), qui est en contact avec le diaphragme 5 et à l'opposé duquel est ménagé un espace 6k (lame d'air) permettant la distribution de l'air sur l'ensemble de la surface de la cathode et contenant un espaceur 6c, qui est en même temps également conducteur de l'électricité et collecteur de courant cathodique. Cet espaceurcollecteur 6c est en contact électrique avec le collecteur de courant anodique 3, associé à la cellule 2 voisine, ce qui permet de constituer des électrodes bipolaires. Le collecteur 6c de la dernière cellule du générateur (celle du bas sur la Figure 2) est en contact avec un collecteur 7 du générateur 1 relié à la borne , le collecteur 3 de la première cellule étant relié à la borne e. Le collecteur 7 pourrait être absent, auquel cas le collecteur 6c constituerait la borne oe. Les supports microporeux conducteurs 6a sont, par exemple, formés des feuilles poreuses bicouches telles que définies ci-dessus. Quant aux espaceurs-collecteurs 6c ils sont constitués, par exemple, par une fine tôle ondulée, agencée ou perforée pour permettre le passage de l'air. Les éléments 3, 5, 6a 6c composant les différentes cellules 2 et l'élément collecteur 7, disposés parallèlement entre eux, ont la forme de rectangles de mêmes dimensions. La pâte anodique 4 circule suivant un mince ruban, d'épaisseur constante entre les collecteurs 3 et les diaphragmes 5 des différentes cellules 2. Tous les éléments qui viennent d'être décrits dans leur composition et leurs dispositions relatives sont enfermés dans un boîtier 8 qui comporte des ouvertures 9 permettant l'accès de l'air extérieur dans les espaces 6b. A sa partie supérieure (si l'on regarde la Figure 1), pour assurer l'arrivée de la pâte 4 dans des conditions hermétiques dans chaque espace entre collecteur 3 et diaphragme 5, le boîtier 8 est configuré à la manière d'une filière plate 10 ayant un profil en queue de poisson et comportant une ouverture circulaire centrale 11 d'entrée. Les deux parois sensiblement planes opposées de la pièce 10 d'amenée de la pâte en forme de filière plate, sont au droit respectivement du collecteur 3 et du diaphragme 5 de la cellule 2. La géométrie de cette pièce est donc telle qu'en régime (permanent ou transitoire) d'écoulement de la pâte 4, toute la surface de cette dernière dans la section de sortie de la pièce 10 est isobare. Ladite pièce 10 ne présente ni arête vive, ni point anguleux, ni obstacle susceptible de dégrader la structure de la pâte ou empêcher son écoulement. Sur la Figure 3 qui montre, à plus grande échelle, cette pièce 10, on a symbolisé les surfaces isobares 12, ainsi que les lignes de champ de vitesse 13. La sortie de la pâte 4 à partir de chaque cellule 2 s'effectue de la même façon, par une pièce 14 de même forme que la pièce 10, mais disposée symétriquement, comportant une ouverture circulaire centrale 15 de sortie. Cette configuration permet de faire circuler la pâte dans l'un ou l'autre sens, sans influence sur les opérations électriques. Ainsi, dans une mise en oeuvre possible, la pâte peut effectuer plusieurs aller-retour, d'un réservoir à l'autre, et subir à chaque passage une oxydation partielle. Une autre mise en oeuvre possible réside dans la recharge électrique du générateur : en appliquant les principes de l'invention, par exemple en inversant le sens de circulation de la pâte oxydée dans le montage de la Figure 1 et en imposant une densité de courant de polarité convenable aux bornes du générateur, pour réduire par voie électrolytique la pâte oxydée en pâte métallique, de nouveau prête à l'emploi. Pour chaque cellule 2, la pâte 4, non oxydée, est stockée dans un compartiment d'un réservoir 16. Chaque compartiment comporte latéralement un orifice de remplissage 17 normalement fermé hermétiquement par un bouchon 18, et, dans son fond, un orifice de sortie 19. Ce dernier est relié à l'ouverture 11 par un tuyau souple 20. Une pompe péristaltique 21, commune à tous les tuyaux souples 20 et montée sur le trajet de ceux-ci, permet la mise en mouvement de la pâte 4 dans chacun d'eux. Un tuyau souple 22 relie, de la même façon, l'ouverture de sortie 15 à l'orifice d'entrée 23 de la pâte oxydée pratiqué dans le fond d'un compartiment d'un réservoir 24 de pâte oxydée. Chaque compartiment comporte également une ouverture latérale de vidange 25 normalement fermée par un bouchon 26. Pour faire fonctionner le générateur électrochimique 1, les électrodes bipolaires qui viennent d'être décrites étant connectées en série, les compartiments du réservoir 16 sont initialement remplis de pâte 4, ceux du réservoir 24 étant vides. La pompe péristaltique 21 est mise en marche, la pâte 4 arrivant alors dans les cavités entre les collecteurs 3 et les séparateurs 5, et s'écoulant dans celles-ci de façon régulière sans discontinuité, dans les conditions indiquées ci-dessus. Dans ces cavités, le métal de la pâte 4 subit une oxydation électrochimique et simultanément l'oxygène de l'air est réduit à la cathode. Une différence de potentiel entre l'anode et la cathode de chaque cellule est générée spontanément, les cellules étant ici comme indiqué, associées en série pour obtenir la tension désirée (6 volts dans l'exemple représenté). Pour obtenir l'intensité souhaitée, on branche en parallèle le nombre de générateurs 1 nécessaire. Une fois toute la pâte 4 oxydée, on peut vider le réservoir 24 et introduire de la pâte neuve dans le réservoir 16. On peut également réduire électrolytiquement la pâte 4 oxydée en faisant tourner le moteur péristaltique 21 dans le sens inverse et en imposant un courant inverse aux bornes des deux collecteurs extrêmes 3 et 7. On peut aussi envisager de régénérer la pâte 4 oxydée dans une centrale extérieure. Si l'on se réfère maintenant à la Figure 4, on peut voir que l'on a représenté par 101 dans son ensemble un générateur électrochimique formé à partir des mêmes éléments que - un support microporeux conducteur 106a - une lame d'air 106b dans laquelle se trouve un espaceur conducteur 106c, collecteur de courant pour la cathode à air ainsi formée avec le support microporeux conducteur 106a précité et la lame d'air 106b précitée - un support microporeux conducteur 106a (constituant avec l'espaceur 106c précité et la lame d'air 106b précitée une autre cathode à air, accolée à la précédente) - un diaphragme 105 - une section de pâte anodique 104 - un collecteur de courant anodique 103 - à nouveau une section de pâte anodique, et ainsi de suite jusqu'à un dernier collecteur de courant anodique 103. Dans ce montage, suivant lequel une lame d'air 106b assure la distribution de l'air sur deux supports microporeux conducteurs 106a, les collecteurs anodiques 103 et les collecteurs cathodiques 106c sont branchés en parallèle, les premiers à la borne e et les seconds, à la borne s du générateur 101. Les éléments 103, 105, 106a et 106c, en forme de rectangles, sont disposés parallèlement entre eux, dans un boîtier 108 comportant des moyens de type entretoise pour assurer les écartements voulus entre les collecteurs 103 et les diaphragmes 105 en vue du passage de la pâte anodique 104. Le boîtier 108 a la forme d'un étui ouvert à ses deux extrémités, comportant deux faces parallèles en regard des deux collecteurs 103 d'extrémité et deux autres faces perpendiculaires aux précédentes, en regard des bordures longitudinales des éléments du générateur 101. Par ailleurs, les lames d'air 106b sont en communication avec l'extérieur par des ouvertures pratiquées dans le boîtier 108. Sur les bordures supérieures et inférieures si l'on regarde la Figure 4 des quatre groupes d'éléments 105 106a- 106c- 106a-105, sont fixées par leur base, par exemple par collage, des barrettes 110a à profil en forme de triangle isocèle. Le rôle de ces barrettes 110a est indiqué plus loin. Des éléments profilés 110 guidant l'entrée et la sortie de la pâte 104 sont fixés hermétiquement par tous moyens voulus sur chacun des deux côtés ouverts du boîtier 108. Sur la Figure 4, on peut voir le profilé 110 d'amenée de la pâte, qui s'effile pour former une partie tubulaire centrale 111 sur laquelle sera raccordé un tube unique amenant la pâte 104 à partir d'un réservoir de pâte non oxydée. L'élément 110 a également la forme d'une filière plate, dont les deux faces principales en regard se situent en position de montage, dans le prolongement des faces du boîtier 108 parallèles aux différents éléments composant de les électrodes. L'élément profilé de sortie est identique à l'élément 110 et raccordé de la même façon à un réservoir de pâte oxydée. Des barrettes à profil en forme de triangle, analogues aux barrettes 110a, sont montées de la même façon à la partie inférieure. Un moyen de pompage de la pâte est également prévu. Dans ces conditions, lorsque la pâte 104 est amenée dans les différentes cavités en forme de fentes situées entre les collecteurs 103 et les diaphragmes 105, elle est guidée dans ces cavités dans les mêmes conditions que dans le cas du premier mode de réalisation, c'est-à-dire sans discontinuité, grâce aux parois inclinées des barrettes 110a, et en ce qui concerne les cavités extrêmes, également à la forme profilée des parois de la pièce 110. Si l'on se réfère maintenant à la Figure 5, on peut voir que l'on a représenté par 201 dans son ensemble un générateur électrochimique conforme à un troisième mode de réalisation de la présente invention. Le générateur 201 comporte les éléments suivants montés parallèlement entre eux dans un boîtier 208. Ces éléments, désignés par des chiffres de référence supérieurs de 200 aux éléments de même type du générateur 1, sont, de gauche à droite si l'on regarde la Figure 5 - un collecteur de courant anodique 203 - une section de pâte anodique circulante 204 - un diaphragme 205 - un support microporeux conducteur 206a - une lame d'air 206b contenant un espaceur 206d lequel présente cependant ici la particularité d'être isolant - un autre collecteur de courant anodique 203, et ainsi de suite jusqu'à un collecteur final 207, qui est du type des collecteurs 203, et qui vient s'appliquer contre un dernier espaceur 206c qui, lui, est conducteur. La pâte anodique 204 circule suivant un seul mince ruban d'épaisseur constante entre les collecteurs 203 et les diaphragmes 205, ce ruban cheminant suivant un trajet en épingle à cheveux, le boîtier 208 étant par ailleurs configuré pour permettre le cheminement précité de la pâte anodique 204. Le boîtier 208 comporte, à sa partie supérieure et au droit du premier tronçon de pâte 204, c'est-à-dire de l'espace entre le premier collecteur 203 et le premier diaphragme 205, une fente 208a dans laquelle est introduite une pièce 210 analogue à la pièce 10 du premier mode de réalisation, dont l'embouchure d'entrée centrale 211 reçoit un tube 220 d'amenée de la pâte 204 à partir d'un réservoir (non représenté) le long duquel est montée, de la même façon, une pompe péristaltique. Le boîtier 208 comporte, à sa partie inférieure et au droit du dernier tronçon de pâte 204, une fente dans laquelle est introduite une pièce 214 analogue à la pièce 14 du premier mode de réalisation, dont l'embouchure d'entrée centrale 215 reçoit un tube 222 de sortie de la pâte oxydée 204, acheminant celle-ci à un réservoir (non représenté). Ce montage correspond à une seule cellule, dont le collecteur pour l'anode (relié à la borne e), le diaphragme ainsi que la cathode à air reliée à la borne e, , sont sont en plusieurs parties. Dans les deuxième et troisième modes de réalisation de la présente invention, les blocs représentés permettent d'obtenir chacun une tension de 1,2 volt sous décharge. Pour obtenir la tension standard de 6 volts, cinq de ces blocs seront branchés en série. Exemple On a utilisé le générateur électrochimique 1 conforme au mode de réalisation des Figures 1 à 3. Chaque cellule de 1,5 volt en circuit ouvert possède une épaisseur de 0,5 cm, dont 0,3 cm de ruban de pâte 4. Pour une cellule de 6 volts, l'épaisseur est donc de 2,5 cm hors boîtier extérieur. La hauteur de ce dernier dans chaque cellule, est de 20 cm et sa largeur de 6 cm. La pâte 4 utilisée avait la formulation suivante Poudre de zinc d'une granulométrie moyenne de 10 ssm .. 100 parties en poids Eau ............................. 45 KOH ............................. 38 e Gélifiant ....................... 2 " " " Adjuvants ....................... 12 " " " La viscosité de la pâte 4, adaptée à l'écoulement en rubans dans le dispositif, est de 3 Pa.s. La vitesse de circulation des rubans de pâte dans chaque cellule était de 0,6 mm/minute. Cette configuration offre une densité d'énergie électrique utilisable de l'ordre de 230 Wh/kg de générateur, soit 550 Wh/l de générateur pour une épaisseur de cellule de 0,5 cm. Les densités de puissance sont de l'ordre de 20 à 100 milliwatts/cm2. Ces résultats sont reproductibles plusieurs fois avec une pâte de zinc qui a subi plusieurs cycles électriques décharge-recharge. REVENDICATIONS 1 - Générateur électrochimique destiné à produire de l'électricité par l'oxydation d'un métal et la réduction d'un gaz contenant de l'oxygène, ledit générateur (1 ; 101 201) comprenant au moins une cellule électrochimique (2) constituée par - une cathode (6) comprenant un support conducteur poreux (6a ; 106a ; 206a) alimenté par de l'oxygène ou un gaz contenant de l'oxygène (6b; 106b ; 206b) et permettant à cet oxygène d'être réduit, ledit support conducteur poreux (6a ; 106a ; 206a) servant de collecteur cathodique - un diaphragme (5 ; 105 ; 205) en contact électrolytique avec ledit support conducteur poreux (6a ; 106a ; 206a) - un support conducteur servant de collecteur anodique (3 ; 103 ; 203), l'anode étant constituée par ledit métal à l'état pulvérulent placé sous la forme d'une pâte anodique (4 ; 104 ; 204), en étant combiné avec un électrolyte, ladite pâte anodique (4 ; 104 ; 204) étant susceptible d'être déplacée en étant en contact, d'une part, avec ledit diaphragme (5 ; 105 ; 205) et, d'autre part, avec ledit collecteur anodique (3 ; 103 ; 203) et étant, lors de son déplacement, transformée progressivement, au moins partiellement, en une pâte de métal oxydé et l'oxygène étant réduit de façon à produire de l'énergie électrique, les électrodes étant connectées par un circuit externe, caractérisé par le fait que le support conducteur poreux (3 ; 103 ; 203), collecteur anodique, le diaphragme (5 ; 105 ; 205) et le support conducteur (6a 106a ; 206a), collecteur cathodique, sont des éléments sensiblement de même forme, montés parallèlement entre eux, ledit diaphragme (5 ; 105 ; 205) et ledit support collecteur anodique (3 ; 103 ; 203) étant espacés entre eux pour constituer une cavité dans laquelle la pâte anodique (4 104 ; 204) est amenée à se déplacer suivant un ruban, le dispositif (10 ; 110-110a ; 210) d'amenée de la pâte anodique (4 ; 104 ; 204) dans ladite cavité étant conformé pour qu'en régime d'écoulement, la pâte épouse en tout point la section de la cavité sans discontinuité. 2 - Générateur électrochimique selon la revendication 1, caractérisé par le fait que le dispositif (10 ; 110-llOa ; 210) d'amenée de la pâte anodique est conformé pour qu'en régime permanent, la pâte progresse dans la cavité suivant des surfaces isobares ou sensiblement isobares. 3 - Générateur électrochimique selon l'une des revendications 1 et 2, caractérisé par le fait que la poudre métallique anodique est choisie parmi les poudres de zinc, d'aluminium, de fer, de cadmium, de lithium, de magnésium ou de plomb, étant notamment de la poudre de zinc. 4 - Générateur électrochimique selon l'une des revendications 1 à 3, caractérisé par le fait que la poudre métallique anodique a une coupe granulométrique comprise entre 10 2 ssm et 100 Um. 5 - Générateur électrochimique selon l'une des revendications 1 à 4, caractérisé par le fait que l'électrolyte est une solution aqueuse d'hydroxyde de sodium ou de potassium de concentration comprise entre 1 et 13 moles/litre. 6 - Générateur électrochimique selon l'une des revendications 1 à 5, caractérisé par le fait que la pâte est, par l'incorporation d'un gélifiant, réglée à une viscosité supérieure à 1 Pa.s, en particulier comprise entre 1 Pa.s et 500 Pa.s. 7 - Générateur électrochimique selon l'une des revendications 1 à 6, caractérisé par le fait que la pâte anodique (14 ; 104 ; 204) renferme une fraction d'au moins un adjuvant destiné à améliorer les caractéristiques électriques et/ou rhéologiques de la pâte, et choisi notamment parmi - les agents améliorant la conductivité électrique de la pâte, tels que le graphite pulvérulent - les agents à faible coefficient de frottement, destinés à abaisser l'énergie perdue par frottement au sein de la pâte, comme le graphite pulvérulent, les polymères fluorés tels que le polytétrafluoroéthylène pulvérulent - les agents favorisant la dispersion de la poudre métallique anodique au sein de la pâte, comme l'oxyde de zinc qui favorise la dispersion de la poudre de zinc par équilibre ionique - les agents favorisant la réaction électrochimique, comme la cellulose régulatrice du taux d'eau dans la phase liquide. 8 - Générateur électrochimique selon l'une des revendications 1 à 7, caractérisé par le fait que la pâte a la formulation suivante, pour 100 parties en poids de poudre de métal de 16 à 50 parties en poids d'eau désionisée ; de 13 à 44 parties en poids de KOH ou NaOH ; r de 0,5 à 6 parties en poids d'un gélifiant tel que la carboxyméthyl cellulose et les polyacrylates jusqu'à 20 parties en poids, en particulier de 6,5 à 20 parties en poids, d'au moins un adjuvant tel que défini à la revendication 7. 9 - Générateur électrochimique selon l'une des revendications 1 à 8, caractérisé par le fait que le collecteur anodique (3 ; 103 ; 203), chimiquement inerte, est en métal, en graphite ou en une matière plastique rendue conductrice par l'incorporation d'une charge conductrice. 10 - Générateur électrochimique selon l'une des revendications 1 à 8, caractérisé par le fait que le support conducteur (6a ; 106a ; 206a) de la cathode (6) est une feuille poreuse comportant une couche poreuse hydrofuge, par exemple en grains fins de polytétrafluoroéthylène fritté, à laquelle est accolée une couche conductrice poreuse, en métal fritté ou en carbone pulvérulent, éventuellement en mélange avec un liant et contenant, le cas échéant, un catalyseur pour réduire électrochimiquement l'oxygène, la couche hydrofuge étant disposée en regard d'une lame d'air, la couche conductrice servant de frontière entre l'électrolyte côté diaphragme et l'air. 11 - Générateur électrochimique selon l'une des revendications 1 à 10, caractérisé par le fait que le diaphragme (5 ; 105 ; 205) est composé d'une feuille ou de plusieurs feuilles accolées de matière isolante microporeuse imprégnée d'électrolyte. 12 - Générateur électrochimique selon l'une des revendications 1 à 11, caractérisé par le fait que l'épaisseur "e" de la cavité pour le passage de la pâte anodique (4 ; 104 ; 204) est de l'ordre de 0,5 à 10 mm. 13 - Générateur électrochimique selon l'une des revendications 1 à 12, caractérisé par le fait que le support collecteur anodique (3 ; 103 ; 203), le diaphragme (5 ; 105 ; 205), le support collecteur cathodique (6a ; 106a ; 206a) sont en forme de plaques rectangulaires, la cavité pour le passage de la pâte anodique (4 ; 104 ; 204) ayant une géométrie correspondant à celle d'une plaque rectangulaire. 14 - Générateur électrochimique selon la revendication 13, caractérisé par le fait qu'une plaque rectangulaire a une longueur "L" de 5 à 10 cm et une largeur "1" de 1 à 50 cm, le rapport largeur "1" / épaisseur "e" de la cavité étant essentiellement au moins égal à 20. 15 - Générateur électrochimique selon l'une des revendications 1 à 14, caractérisé par le fait que le dispositif (10 ; 210) d'introduction de la pâte (4 ; 204) en provenance d'un réservoir (16) de stockage de pâte non oxydée et arrivant par un conduit (11 ; 211) est agencé pour distribuer ladite pâte (4 ; 204) à une seule cavité. 16 - Générateur électrochimique selon la revendication 15, caractérisé par le fait que le dispositif (10 ; 210) d'introduction de la pâte (4 ; 204) dans une cavité consiste en une pièce mécanique analogue à une filière plate, de profil en queue de poisson ou en porte-manteau, disposée immédiatement avant l'entrée dans ladite cavité, et capable de former, à sa sortie, le ruban de pâte (4 ; 204) à écoulement homogène. 17 - Générateur électrochimique selon l'une des revendications 1 à 16, caractérisé par le fait que le dispositif (110 - 110a) d'introduction de la pâte (104) en provenance d'un réservoir de stockage de pâte non oxydée et arrivant par un conduit (111) est agencé pour distribuer ladite pâte (104) à plusieurs cavités, parallèles entre elles. 18 - Générateur électrochimique selon la revendication 17, caractérisé par le fait que le dispositif (110 - 110a) d'introduction de la pâte (104) dans plusieurs cavités parallèles entre elles, consiste en une pièce profilée (110) analogue à une filière plate, dont les deux faces principales en regard se situent dans le prolongement des deux parois extrêmes délimitant les deux cavités extrêmes, un dispositif interne (110a) de guidage de la pâte (104) étant par ailleurs prévu pour que celle-ci pénètre dans chaque cavité en étant guidée sur des parois inclinées, s'évasant vers l'extérieur desdites cavités. 19 - Générateur électrochimique selon l'une des revendications 15 à 18, caractérisé par le fait qu'un dispositif (14 ; 214) analogue au dispositif d'introduction (10 ; 210) de la pâte dans une ou des cavités est disposé à la sortie, de manière symétrique. 20 - Générateur électrochimique selon l'une des revendications 1 à 19, caractérisé par le fait qu'il comprend plusieurs cellules (2) montées en série. 21 - Générateur électrochimique selon la revendication 20, caractérisé par le fait que, dans un boîtier (8), sont disposés successivement - un collecteur anodique (3) - un tronçon de pâte anodique circulante (4) - un diaphragme (5) - un collecteur (6a) pour la cathode à air (6) - un espaceur (6c) conducteur, perforé, disposé dans une lame d'air (6b) et servant également de collecteur cathodique - à nouveau un collecteur anodique (3), lequel est en contact avec l'espaceur (6c), en faisant suivre par la succession des éléments précédents autant de fois qu'il y a de cellules (2) et en terminant par un collecteur (7) relié à la borne &commat; s du du générateur électrochimique (1), le premier collecteur pour l'anode (3) étant relié à la borne e du générateur électrochimique (1) le boîtier (8) comportant des ouvertures (9) pour mettre en communication les lames d'air (6b) avec l'extérieur. 22 - Générateur électrochimique selon l'une des revendications 1 à 19, caractérisé par le fait, dans un boîtier (108), sont disposés successivement - un collecteur anodique (103) - un tronçon de pâte anodique (104) - un diaphragme (105) - un support conducteur poreux (106a) collecteur cathodique - un espaceur perforé conducteur (106c) également collecteur cathodique, disposé dans une lame d'air (1066) - un support conducteur poreux (106a) collecteur cathodique - un diaphragme (105) - un tronçon de pâte anodique (104) - un collecteur anodique (103), et ainsi de suite jusqu'à un tronçon de pâte anodique (104) et un collecteur anodique (103), tous les collecteurs anodiques (103) étant reliés à la borne e du générateur électrochimique (101) et tous les collecteurs cathodiques (106a-106c), à la borne s dudit générateur, le boîtier (108) comportant des ouvertures pour mettre en communication les lames d'air avec l'extérieur. 23 - Générateur électrochimique selon l'une des revendications 1 à 17, caractérisé par le fait qu'il comporte une seule cellule, que la cathode, le diaphragme, et le collecteur anodique sont divisés en parties égales, disposées parallèlement dans un boîtier (208), dans l'ordre suivant - collecteur anodique (203) - tronçon de pâte anodique (204) - diaphragme (205) - collecteur poreux cathodique (206a) - lame d'air (206b) pouvant contenir un espaceur isolant (206d) ; - collecteur anodique (203), et ainsi de suite jusqu'à un tronçon de cathode (206a-206b- 206c-207), la pâte (204) circulant de l'entrée à la sortie suivant un seul chemin en épingle à cheveux, le boîtier (208) comportant des ouvertures pour mettre en communication les lames d'air (206b) avec l'extérieur, la pâte (204) pouvant par ailleurs circuler dans un sens ou dans l'autre. 24 - Générateur électrochimique selon l'une des revendications 1 à 23, caractérisé par le fait qu'il comporte des moyens assurant le déplacement de la pâte (4 104 ; 204) de type pompe, dispositif à pression de gaz ou piston, ces moyens de déplacement étant extérieurs à la cavité ou aux cavités de passage de la pâte (4 ; 104 ; 204) et étant notamment capables de déplacer la pâte (4 ; 104 204) à une vitesse linéaire moyenne dans la cavité de 0,1 à 50 mm/minute. 25 - Générateur électrochimique selon l'une des revendications 1 à 24, caractérisé par le fait qu'il est à recharge mécanique ou hydraulique, ou encore qu'il est rechargeable électriquement.